(57)【要約】【課題】熱応力を緩和してヒートサイクルに強い構造を有し、長期間安定して使用できるガスセンサを提供する。【解決手段】電圧を印加したときの電流値または抵抗値をもとに酸素濃度を検出する酸素センサ１において、素子本体１０に配置した電極１２ａ，１２ｂの辺縁部と、素子の面どうしが接する稜線との間に隙間Ｄ１〜Ｄ６を形成した。これらの隙間は、センサ本体の熱膨張・収縮にともなう電極材の膨張・収縮の逃げ部となるので、素子本体１０のエッジ部分での熱応力の集中を排除して、酸素センサにおいて熱応力を緩和することができる。これにより素子におけるクラック発生を抑制し、センサを長期間安定して使用できる。【選択図】図１
2019168366.tif 000002
【特許請求の範囲】
【請求項１】
センサ素子に電圧を印加したときの電流値または抵抗値の変化をガス濃度として検出するセラミック焼結体からなるガスセンサであって、
前記センサ素子の軸方向の両端に一対の電極部が設けられ、該一対の電極部は前記センサ素子の隣接する面どうしが接する部位を回避して形成されていることを特徴とするガスセンサ。
【請求項２】
前記センサ素子は角柱状の線状体からなり、前記一対の電極部の各々は前記線状体を構成する複数の面のいずれか１つの面上に形成されていることを特徴とする請求項１に記載のガスセンサ。
【請求項３】
前記電極部は、前記線状体の同一側面上の軸方向一方端部と軸方向他方端部、あるいは第１の側面上の軸方向一方端部とその第１の側面に対向する第２の側面上の軸方向他方端部、あるいは第１の側面上の軸方向一方端部とその第１の側面に隣接する第３の側面上の軸方向他方端部、あるいは一方の端面と他方の端面に形成されていることを特徴とする請求項２に記載のガスセンサ。
【請求項４】
前記センサ素子は円柱状の線状体からなり、前記電極部は前記線状体の側面上の軸方向一方端部と軸方向他方端部、あるいは一方の端面と他方の端面に形成されていることを特徴とする請求項１に記載のガスセンサ。
【請求項５】
前記線状体の側面上の軸方向一方端部と軸方向他方端部に形成された前記電極部は、軸方向に一定の幅を有しながら該一方端部および該他方端部それぞれの円周方向に連続して周回するように形成され、あるいは、軸方向に一定の幅を有するとともに前記円周方向に途切れた中断部を有しながら周回するように形成されていることを特徴とする請求項４に記載のガスセンサ。
【請求項６】
前記電極部には前記センサ素子の軸方向または該軸方向に直交する方向に延びる一対の電極ワイヤーが接続されていることを特徴とする請求項１〜５のいずれか１項に記載のガスセンサ。
【請求項７】
センサ素子に電圧を印加したときの電流値または抵抗値の変化をガス濃度として検出するセラミック焼結体からなるガスセンサの製造方法であって、
前記センサ素子の原料を混合して形成したスラリーから第１のグリーンシートを作製する工程と、
電極を印刷した第２のグリーンシートを作製する工程と、
前記第２のグリーンシートを最上層または最上層と最下層にして複数枚の前記第１のグリーンシートとともに積層してなる積層体を形成する工程と、
前記積層体を所定サイズに切断し焼成して、軸方向に前記電極が対となって配置された線状体からなるセンサ素子を作製する工程と、
を備え、
前記電極の辺縁部と前記線状体の辺縁部との間に隙間が設けられていることを特徴とするガスセンサの製造方法。
【請求項８】
センサ素子に電圧を印加したときの電流値または抵抗値の変化をガス濃度して検出するセラミック焼結体からなるガスセンサの製造方法であって、
前記センサ素子の原料を混合して形成したスラリーからグリーンシートを作製する工程と、
前記グリーンシートを複数枚積層してなる積層体を形成する工程と、
前記積層体の最上面上の一方端部と最下面上の他方端部とに電極を印刷する工程と、
前記積層体を所定サイズに切断し焼成して、軸方向に前記電極が対となって配置された線状体からなるセンサ素子を作製する工程と、
を備え、
前記電極の辺縁部と前記線状体の辺縁部との間に隙間が設けられていることを特徴とするガスセンサの製造方法。
【発明の詳細な説明】
【技術分野】
【０００１】
本発明は、被測定雰囲気中のガス濃度、例えば酸素濃度を検知するガスセンサとその製造方法に関する。
【背景技術】
【０００２】
酸素濃度を検知する検出素子として種々の材料からなる酸素センサが知られている。セラミック焼結体を用いた酸素センサの材料組成として、例えば特許文献１には、ＬｎＢａ2Ｃｕ3Ｏ7-δとＬｎ2ＢａＣｕＯ5（Ｌｎは希土類元素）とを混合した複合セラミックスを用いた酸素センサが開示されている。
【０００３】
酸素センサに用いるセラミック焼結体は組成が多孔質であり、その特性上、アルミナ基板材に比べて脆弱である。また、線状体の素子形状を有する酸素センサは、その素子の両端部をキャップ状に塗布形成した端面電極を有する。したがって、素子形状が角柱状の場合には、例えば図１５に示すように、端面電極は素子の両端部それぞれの５面（ａ１〜ａ５，ｂ１〜ｂ５）に塗布される。
【先行技術文献】
【特許文献】
【０００４】
【特許文献１】特開２００７−８５８１６号（特許第４７１４８６７号）公報
【発明の概要】
【発明が解決しようとする課題】
【０００５】
セラミック焼結体を用いた酸素センサは、電圧を印加すると線状材の一部が赤熱するホットスポット現象を用いて酸素濃度を検出している。そのため、上記のように素子端部の５面に端面電極を設ける構成とした場合、動作時の発熱によって電極部に発生した熱応力の逃げ場がなくなり、電極部における素子の劣化が早く進行して、電極部にクラックや電極剥離が生じるという問題がある。
【０００６】
すなわち、図１５において点線矢印Ｆで模式的に示すように、素子の軸方向およびそれに直交する方向に電極材が膨張および収縮し、特に、素子端部の５面に設けた端面電極が互いに接する部分（図１５の太線で示す部分であり、エッジ部ともいう）にストレスがかかり、それらエッジ部での熱応力の負荷が大きくなる。そのため、端面電極のエッジ部に集中してクラックが発生するという問題がある。
【０００７】
また、従来の酸素センサは、電極の作製方法として、線状素子の端部を電極ペーストに浸して電極材を塗布するディップ方式をとっているが、この方法は生産性が悪いだけでなく、素子とリード線（ワイヤー）とが接する面積を充分に確保するにはディップ液に深くあるいは広く浸漬することが必要となり、バラツキも出やすく、制御が煩雑になりやすい。そのため、センサ素子を中空の管内に固定する際に中空構造の安定性が得られないという問題がある。
【０００８】
上述した問題点は、センサ素子が角柱状でない、例えば円柱状のセンサ素子にも当てはまり、円柱状の素子の側面端部と端面とを覆うように電極材を塗布して端面電極を設けた場合には、その側面端部と端面とが接するエッジ部においてクラックが生じやすいと考えられる。
【０００９】
本発明は、上述した課題に鑑みてなされたものであり、その目的とするところは、酸素センサ等のガスセンサにおいて電極部でのクラックの発生、電極剥離等を防止することである。
【課題を解決するための手段】
【００１０】
上記の目的を達成し、上述した課題を解決する一手段として以下の構成を備える。すなわち、本発明のガスセンサは、センサ素子に電圧を印加したときの電流値または抵抗値の変化をガス濃度として検出するセラミック焼結体からなるガスセンサであって、前記センサ素子の軸方向の両端に一対の電極部が設けられ、該一対の電極部は前記センサ素子の隣接する面どうしが接する部位を回避して形成されていることを特徴とする。
【００１１】
例えば、前記センサ素子は角柱状の線状体からなり、前記一対の電極部の各々は前記線状体を構成する複数の面のいずれか１つの面上に形成されていることを特徴とする。例えば前記電極部は、前記線状体の同一側面上の軸方向一方端部と軸方向他方端部、あるいは第１の側面上の軸方向一方端部とその第１の側面に対向する第２の側面上の軸方向他方端部、あるいは第１の側面上の軸方向一方端部とその第１の側面に隣接する第３の側面上の軸方向他方端部、あるいは一方の端面と他方の端面に形成されていることを特徴とする。また、例えば、前記センサ素子は円柱状の線状体からなり、前記電極部は前記線状体の側面上の軸方向一方端部と軸方向他方端部、あるいは一方の端面と他方の端面に形成されていることを特徴とする。また、例えば、前記線状体の側面上の軸方向一方端部と軸方向他方端部に形成された前記電極部は、軸方向に一定の幅を有しながら該一方端部および該他方端部それぞれの円周方向に連続して周回するように形成され、あるいは、軸方向に一定の幅を有するとともに前記円周方向に途切れた中断部を有しながら周回するように形成されていることを特徴とする。さらに例えば、前記電極部には前記センサ素子の軸方向または該軸方向に直交する方向に延びる一対の電極ワイヤーが接続されていることを特徴とする。
【００１２】
本発明のガスセンサの製造方法は、センサ素子に電圧を印加したときの電流値または抵抗値の変化をガス濃度として検出するセラミック焼結体からなるガスセンサの製造方法であって、前記センサ素子の原料を混合して形成したスラリーから第１のグリーンシートを作製する工程と、電極を印刷した第２のグリーンシートを作製する工程と、前記第２のグリーンシートを最上層または最上層と最下層にして複数枚の前記第１のグリーンシートとともに積層してなる積層体を形成する工程と、前記積層体を所定サイズに切断し焼成して、軸方向に前記電極が対となって配置された線状体からなるセンサ素子を作製する工程とを備え、前記電極の辺縁部と前記線状体の辺縁部との間に隙間が設けられていることを特徴とする。
【００１３】
また、本発明のガスセンサの製造方法は、センサ素子に電圧を印加したときの電流値または抵抗値の変化をガス濃度として検出するセラミック焼結体からなるガスセンサの製造方法であって、前記センサ素子の原料を混合して形成したスラリーからグリーンシートを作製する工程と、前記グリーンシートを複数枚積層してなる積層体を形成する工程と、前記積層体の最上面上の一方端部と最下面上の他方端部とに電極を印刷する工程と、前記積層体を所定サイズに切断し焼成して、軸方向に前記電極が対となって配置された線状体からなるセンサ素子を作製する工程とを備え、前記電極の辺縁部と前記線状体の辺縁部との間に隙間が設けられていることを特徴とする。
【発明の効果】
【００１４】
本発明によれば、ガスセンサ素子のエッジ部での熱応力の集中を排除して熱応力を緩和し、ヒートサイクルに強いガスセンサを提供できる。
【図面の簡単な説明】
【００１５】
【図１】図１（ａ）は本発明の実施の形態例に係る酸素センサの外観斜視図であり、図１（ｂ）はその平面図である。
【図２】実施例１に係る酸素センサの外観斜視図である。
【図３】実施例２に係る酸素センサの外観斜視図である。
【図４】実施例３に係る酸素センサの外観斜視図であり、図４（ａ）は電極ワイヤーがセンサ素子の軸方向に延びる例を、図４（ｂ）は電極ワイヤーが、センサ素子の軸方向と直交する方向に延びる例をそれぞれ示している。
【図５】実施例４に係る酸素センサの外観斜視図であり、図５（ａ）は電極ワイヤーがセンサ素子の軸方向に延びる例を、図５（ｂ）は電極ワイヤーが、センサ素子の軸方向と直交する方向に延びる例をそれぞれ示している。
【図６】実施例５に係る酸素センサの外観斜視図である。
【図７】実施例６に係る酸素センサの外観斜視図であり、図７（ａ）は電極ワイヤーがセンサ素子の軸方向に延びる例を、図７（ｂ）は電極ワイヤーがセンサ素子の軸方向と直交する方向に延びる例をそれぞれ示している。
【図８】実施例７に係る酸素センサの外観斜視図である。
【図９】実施の形態例に係る酸素センサの第１の製造方法における製造工程を示すフローチャートである。
【図１０】両端部に電極部を印刷したグリーンシートを示す図である。
【図１１】電極が印刷されたグリーンシートを最上層とする複数のグリーンシートから積層体を作製する様子を示す図である。
【図１２】実施の形態例に係る酸素センサの第２の製造方法における製造工程を示すフローチャートである。
【図１３】複数枚のグリーンシートを積層して積層体を作製する様子を示す図である。
【図１４】最上面の一方端部と最下面の他方端部に電極部を形成した積層体を示す図である。
【図１５】端面電極を５面に設けた従来の酸素センサの外観であり、熱膨張による熱応力を模式的に示す図である。
【発明を実施するための形態】
【００１６】
以下、本発明に係る実施の形態例について添付図面を参照して詳細に説明する。ここでは、ガスセンサとして酸素センサを例に挙げて説明する。図１（ａ）は、本発明の実施の形態例に係る酸素センサの外観斜視図であり、図１（ｂ）は、その平面図である。図１（ａ）に示すように本実施の形態例に係る酸素センサ１は、角柱状のセラミック焼結体からなるセンサ本体部１０と、そのセンサ本体部１０の１つの側面（上面）の両端部に設けた電極１２ａ，１２ｂと、電極１２ａ，１２ｂそれぞれに接続された電極ワイヤー（リード線）１３ａ，１３ｂとを備える。
【００１７】
センサ本体部１０は、例えばＬｎＢａ2Ｃｕ3Ｏ7-δとＬｎ2ＢａＣｕＯ5とを混合したセラミック焼結体からなり、所定寸法に加工された線状体の形状を有する。上記の組成式においてＬｎは希土類元素（例えば、Ｓｃ（スカンジウム）、Ｙ（イットリウム）、Ｌａ（ランタン）、Ｎｄ（ネオジム）、Ｓｍ（サマリウム）、Ｅｕ（ユウロピウム）、Ｇｄ（ガドリニウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）等）である。また、δは酸素欠陥（０〜１）を表している。
【００１８】
本実施の形態例に係る酸素センサ１のセンサ本体部１０は、図１（ａ）に示すように４つの側面１５ａ〜１５ｄと、２つの端面１５ｅ，１５ｆを有する角柱状である。図１（ａ）に示す状態では、側面１５ａが上面、側面１５ｄが下面となる。隣り合う側面どうしは、互いに辺と辺とが接している。また、側面と端面も相互に辺と辺とが接している。
【００１９】
ここでは、角柱状のセンサ本体部１０の側面と側面とが接する（出会う）部分、すなわち、隣接する側面どうしが接する部位、および側面と端面とが接する部位を稜線、あるいは辺部分、あるいはエッジ部という。具体的には、側面１５ａ，１５ｂが互いに接する部位が稜線１０ａであり、同様に側面１５ａ，１５ｃが互いに接する部位が稜線１０ｂである。さらに、側面１５ａと端面１５ｅとの間に稜線１０ｃが存在し、側面１５ａと端面１５ｆとの間に稜線１０ｄが存在している。
【００２０】
電極１２ａ，１２ｂは、側面（上面）１５ａの軸方向両端部に配置された一対の電極であり、他の側面および端面との境界部（稜線、あるいはエッジ部）１０ａ，１０ｂ，１０ｃ，１０ｄにかからない（すなわち、接しない）位置に配置されている。
【００２１】
上述した従来の電極構造におけるクラック発生の原因は、センサ本体部を構成する線状部材と電極材の熱膨張率の差によると考えられる。そこで、本実施の形態例に係る酸素センサ１において、電極１２ａの辺縁部Ｓ１および電極１２ｂの辺縁部Ｓ４を稜線１０ａからそれぞれ距離Ｄ１，Ｄ４離して、電極１２ａ，１２ｂが稜線１０ａに接しない（かからない）ように位置決めする。
【００２２】
同様に、電極１２ａの辺縁部Ｓ２および電極１２ｂの辺縁部Ｓ５を稜線１０ｂからそれぞれ距離Ｄ２，Ｄ５離し、電極１２ａの辺縁部Ｓ３を稜線１０ｃから距離Ｄ３離し、電極１２ｂの辺縁部Ｓ６を稜線１０ｄから距離Ｄ６離して、それぞれが稜線にかからない位置としている。
【００２３】
なお、センサ本体部１０は角柱状の線状体であるが、セラミック焼結体からなることから、例えば、軸方向に直交する方向に切断したときの稜線部分（角部）の断面形状は、面どうしが真に直交して接する（互いの成す角部が９０°）形状ではなく、角部が丸みを帯び、所定半径のアールが形成されている。
【００２４】
そのため、上記の距離Ｄ１〜Ｄ６として、電極のいずれの縁部も、少なくとも素子本体角部のアール部分に入り込まない距離とすることで、電極が稜線（エッジ部）にかからない（接しない）という条件は満たされる。
【００２５】
本実施の形態例に係る酸素センサの外観形状、電極配置、電極ワイヤーの引出し等は、図１に示す例に限定されず、様々な実施例を想定できる。以下、それらの実施例について説明する。
【００２６】
＜実施例１＞
図２に示す実施例１に係る酸素センサ２は、図１の酸素センサ１と同様、角柱状のセラミック焼結体からなり、センサ本体部２０の側面（上面）２５ａの一方端に電極２２ｂを設け、側面（上面）２５ａに対向する側面（下面）２５ｄの一方端であって、電極２２ｂと軸方向反対側に電極２２ａを設けた構成を有する。電極２２ａ，２２ｂには、それぞれ軸方向に延びる電極ワイヤー２３ａ，２３ｂが接続されている。
【００２７】
図２に示す酸素センサ２においても、電極２２ａ，２２ｂを、センサ本体部２０のエッジ部を避けて島状に形成することで、これらの電極とエッジ部間の隙間が、センサ本体の熱膨張・収縮にともなう電極材の膨張・収縮の逃げ部となる。これにより、エッジ部分での熱応力の集中を排除できる。
【００２８】
なお、図２に示す酸素センサ２では、側面２５ａ，２５ｄ上の電極２２ａ，２２ｂがセンサ本体部２０の軸方向において対角状に配置されているので、センサ素子内での電流が、対向面の端の電極に向けて素子の厚み方向に直線状に流れることになる。そのため、素子の端から端を結ぶ電流経路が、素子の厚さ方向においても電流が一様に通過する経路であることから、センサ素子内での電流集中を抑えることができ、負荷軽減によるガス濃度検出特性の安定化や局部的な温度上昇を防止でき、好適である。
【００２９】
＜実施例２＞
図３に示す実施例２に係る酸素センサ３は、角柱状のセラミック焼結体からなるセンサ本体部３０の側面３５ｂの一方端に電極３２ａを設け、側面（上面）３５ａの一方端であって、軸方向において電極３２ａと反対側に電極３２ｂを設けた構成を有する。電極３２ａには軸方向に延びる電極ワイヤー３３ａが接続され、電極３２ｂには、同じく軸方向に延びる電極ワイヤー３３ｂが接続されている。
【００３０】
図３に示す酸素センサ３の電極３２ａ，３２ｂも、センサ本体部３０のエッジ部を避けて島状に形成され、電極とエッジ部間の隙間がセンサ本体の熱膨張・収縮にともなう電極材膨張・収縮の逃げ部となって、エッジ部分における熱応力の集中を排除している。
【００３１】
＜実施例３＞
図４は、実施例３に係る酸素センサの外観図である。図４（ａ）と図４（ｂ）の酸素センサは、電極への電極ワイヤーの接続方向が異なるのみで、他の構成は同じである。
【００３２】
図４（ａ）の酸素センサ４ａと図４（ｂ）の酸素センサ４ｂは、いずれも角柱状のセラミック焼結体からなるセンサ本体部４０の一方端面４５ｅに電極４２ａを設け、その電極４２ａに電極ワイヤー４３ａが接続されている。また、センサ本体部４０の他方端面４５ｆに電極４２ｂを設け、その電極４２ｂに電極ワイヤー４３ｂが接続された構成を有する。
【００３３】
酸素センサ４ａの電極ワイヤー４３ａ，４３ｂは軸方向に延びるように取り付けられ、酸素センサ４ｂでは、電極ワイヤー４３ｃ，４３ｄが軸方向と直交する方向に延びるように取り付けられている。
【００３４】
図４の酸素センサ４ａ，４ｂにおいても、電極４２ａ，４２ｂがセンサ本体部４０のエッジ部（端面４５ｅ，４５ｆの周縁部であり、これらの端面と側面とが接する部位）を避けて形成されている。その結果、電極とエッジ部間の隙間がセンサ本体の熱膨張・収縮にともなう電極材膨張・収縮の逃げ部となって、エッジ部分における熱応力の集中が排除される。
【００３５】
図１〜図４では、酸素センサの本体部が角柱状のセラミック焼結体からなる例を示しているが、素子本体の外観形状は角柱状に限定されない。以下、素子本体の形状が円柱状の例を示す。
【００３６】
＜実施例４＞
図５は、センサ本体部の形状が円柱状の実施例４に係る酸素センサの外観図である。図５（ａ）と図５（ｂ）の酸素センサは、電極への電極ワイヤーの接続方向が異なるのみで、他の構成は同じである。
【００３７】
具体的には、図５（ａ）に示す酸素センサ５ａと、図５（ｂ）に示す酸素センサ５ｂはともに、センサ本体部５０の側面５５の一方端側において、軸方向に一定の幅を有しながら円周方向に周回する電極５２ａと、側面５５の他方端側において、軸方向に一定の幅を有しながら円周方向に周回する電極５２ｂとを備えた構成を有する。
【００３８】
ここでは、電極５２ａの周方向の一方縁部が、センサ本体部５０のエッジ部５０ｃ（端面５０ａの周縁部であり、側面５５と接する部位）から距離Ｄ１０離れ、かつ、電極５２ａは、中断部５７によって円周方向において途切れ、その端部どうしが距離Ｄ１２離れて向き合うように形成されている。同様に、電極５２ｂについても、周方向の一方縁部がセンサ本体部５０のエッジ部５０ｄから所定距離離れるとともに、中断部により円周方向に途切れた端部どうしが所定距離離れて向き合うように形成されている。
【００３９】
酸素センサ５ａの電極５２ａ，５２ｂそれぞれには、軸方向に延びる電極ワイヤー５３ａ，５３ｂが接続されている。また、酸素センサ５ｂは、電極５２ａ，５２ｂそれぞれに接続され、軸方向と直交する方向に延びる電極ワイヤー５３ｃ，５３ｄを有する。
【００４０】
＜実施例５＞
図６に示す実施例５に係る酸素センサ６は、図５（ａ）に示す酸素センサ５ａの変形例であり、センサ本体部６０の側面の一方端と他方端それぞれの円周方向の全周に渡って、軸方向に一定幅の電極６２ａ，６２ｂが形成されている。すなわち、電極６２ａ，６２ｂには、円周方向において途切れる中断部は設けられていない。また、電極６２ａ，６２ｂそれぞれの周方向の一方縁部は、エッジ部から所定距離離れており、それにより電極とエッジ部間に隙間が形成されている。
【００４１】
酸素センサ６には、図５（ａ）の酸素センサ５ａと同様、電極６２ａ，６２ｂそれぞれに、軸方向に延びる電極ワイヤー６３ａ，６３ｂが接続されている。
【００４２】
＜実施例６＞
図７は、実施例６に係る酸素センサの外観を示している。図７（ａ）と図７（ｂ）の酸素センサは、電極への電極ワイヤーの接続方向が異なるのみで、他の構成は同じである。
【００４３】
図７（ａ）の酸素センサ７ａと図７（ｂ）の酸素センサ７ｂはともに、円柱状のセラミック焼結体からなるセンサ本体部７０の一方端面７５ａに電極７２ａが設けられ、センサ本体部７０の他方端面７５ｂに電極７２ｂが設けられている。酸素センサ７ａでは、電極７２ａ，７２ｂそれぞれに、軸方向に延びる電極ワイヤー７３ａ，７３ｂが接続され、酸素センサ７ｂは、軸方向と直交する方向に延びる電極ワイヤー７３ｃ，７３ｄを有する。
【００４４】
実施例６の酸素センサ７ａ，７ｂでは、センサ本体部７０のエッジ部７０ａ，７０ｂ（端面７５ａ，７５ｂの周縁部であって、側面７５と接する部位）を避けて電極７２ａ，７２ｂを形成し、電極とエッジ部との間に隙間を設けている。そうすることで、センサ本体の熱膨張・収縮にともなう電極材膨張・収縮の逃げ部が形成され、エッジ部分における熱応力の集中が排除される。
【００４５】
＜実施例７＞
図８の実施例７に係る酸素センサ８は、センサ本体部８０が軸方向に短い円柱状のセラミック焼結体からなる。この酸素センサ８では、円柱状のセンサ本体部８０の一方端面８５ａに電極８２ａが設けられ、他方端面８５ｂに電極８２ｂが設けられている。そして、電極８２ａ，８２ｂそれぞれには、軸方向と直交する方向に延びる電極ワイヤー８３ａ，８３ｂが接続されている。
【００４６】
酸素センサ８においても、電極８２ａ，８２ｂがセンサ本体部８０のエッジ部８０ａ，８０ｂ（端面８５ａ，８５ｂの周縁部であって、側面８５と接する部位）を避けて形成され、電極とエッジ部との間に隙間が設けられている。これにより、センサ本体の熱膨張・収縮にともなう電極材膨張・収縮の逃げ部が形成され、エッジ部分における熱応力の集中が排除される。
【００４７】
次に、本実施の形態例に係る酸素センサと従来の酸素センサを比較検証した結果を説明する。ここでは、センサ本体部の端部の５面（図１５参照）に電極を形成して作製した従来の酸素センサ（従来例という）と、センサ本体部の端部の１面に電極を形成して作製した本実施の形態例に係る酸素センサ（実施例という）の２種類について比較検証した。
【００４８】
また、上記いずれの酸素センサにおいても、電極ワイヤーの先端部に電極材を付着し、その先端部を、酸素センサの本体部に形成した電極に接触させながら焼成して接合した（電極ディップ）。
【００４９】
ここでの試験は、それぞれの酸素センサを電源に接続して電流を流し、酸素センサの中央部において高温発熱と冷却とを連続して繰り返す（ホットスポットの点灯（ＯＮ）と消灯（ＯＦＦ）を繰り返す）方法で実施した。
【００５０】
表１は、従来例に係る酸素センサと、実施例に係る酸素センサそれぞれについてホットスポットのＯＮ／ＯＦＦサイクルを繰り返したときの試験結果を示している。
【００５１】
【表１】
2019168366.tif 000003
【００５２】
表１に示すように、センサ本体部の端部の５面に電極を形成した従来例に係る酸素センサは、ＯＮ−ＯＦＦサイクルの繰り返し数が約７万回で電極部の線材が割れた（電極部の劣化）。
【００５３】
一方、センサ本体部の端部の１面に電極を形成した実施例に係る酸素センサは、ＯＮ−ＯＦＦサイクルの繰り返し数が５万回、７万回、７．５万回のいずれにおいても電極部に劣化は見られなかった。
【００５４】
すなわち、センサ本体部の端部の５面に電極を形成した従来例では、電極部のエッジ部分（各面の電極どうしが互いに接する部分）での電極の割れ、電極の一部の剥離等の劣化が顕著に現れた。
【００５５】
これに対して、センサ本体部の端部の１面に電極を形成した実施例では、ＯＮ−ＯＦＦサイクルの繰り返し数が７．５万回に至るまで、電極の割れ等の劣化が生じなかった。このことから、実施例のように電極を１面に形成して、電極とエッジ部間に隙間を形成することで、センサ素子にかかる熱応力負荷が軽減され、電極部のクラックの発生等を防止できるという効果が確認された。
【００５６】
次に、本実施の形態例に係る酸素センサの製造方法について説明する。
＜第１の製造方法＞
本実施の形態例に係る酸素センサの第１の製造方法として、グリーンシートに電極を印刷してなる電極シート等を積層して酸素センサを製造する方法を説明する。図９は、センサ本体部の同一側面上の両端部に一対の電極を設けた、図１に示す酸素センサの製造工程を示すフローチャートである。
【００５７】
図９のステップＳ１において、酸素センサ素子の原材料の混合・粉砕を行う。具体的には、酸素センサ素子の材料としてＬｎＢａ2Ｃｕ3Ｏ7-δとＬｎ2ＢａＣｕＯ5と（Ｌｎは希土類元素）を混合し、その混合原料をボールミル等で粉砕して粒を揃える。
【００５８】
ステップＳ２において、上記の工程で得られた材料に対して、例えば９００〜１０００℃による熱処理（仮焼き）を行う。ステップＳ３では、仮焼きした原料をボールミル等により粉砕して粒を揃えた後、スラリーを作製する。ここでは、仮焼した材料にバインダ樹脂（例えば、ブチラール樹脂（ＰＶＢ樹脂）、分散剤（例えば、トリオレイン酸ソルビタン）、可塑剤（例えば、フタル酸ビス（２−エチルヘキシル）、ＤＯＰ）、希釈溶剤（例えば、２−エチルヘキサノール等）を混合する。
【００５９】
ステップＳ４では、ドクターブレードにより成膜して、例えば１０〜１００μｍ程度のグリーンシートを作製する。続くステップＳ５において、図１０に示すように、後述する積層体の最上層に位置するグリーンシートであって、センサ本体の両端部に位置する電極部とするための電極材（例えば銀（Ａｇ）ペースト）を印刷して電極部９２ａ，９２ｂを形成した電極シート９０を作製する。
【００６０】
ステップＳ６の積層工程では、図１１に示すように複数枚のグリーンシート９３と、グリーンシート９３の最上部に載置した電極シート９０とを積層してなる積層物を、例えば一軸プレス機で加圧して、所定厚の積層体を作製する。
【００６１】
ステップＳ７において、製品のサイズに合わせて積層体を切断して（ダイシング）、同一面上の両端部に一対の電極が形成されたセンサ素子（線状体）を作製する。ステップＳ８では、ダイシング後の積層体を大気中で、例えば、９２０℃で１０時間、焼成する。なお、焼成前の積層体に対して脱バインダーを行い、焼成後の積層体にアニール処理をしてもよい。
【００６２】
ステップＳ９では、センサ素子（線状体）の電極部に電極ワイヤーを接続する。ここでは、例えば、電極ワイヤーの先端部に電極部の電極材と同一の材料を付着して、その先端部を電極部に接触させながら焼成して接合する電極ディップ法、パルスヒート電源を用いて接合部を瞬時加熱してはんだ付け、あるいは溶接するパルスヒート法、超音波振動あるいは熱圧着によるワイヤーボンディング、接合部に接合剤を塗布するディスペンサー等を使用する。
【００６３】
上記の電極部の形成工程において印刷法を採用したことで、従来のディップ方式による電極よりも、電極部を軸方向に延ばすことができる。具体的には、電極部の軸方向の長さである、図１のＬ１，Ｌ２と図１５のｌ１，ｌ２とにおいて、（Ｌ１，Ｌ２）＞（ｌ１，ｌ２）となり、電極ワイヤーを電極に接続する面積を従来よりも広くすることができる。
【００６４】
＜第２の製造方法＞
本実施の形態例に係る酸素センサの第２の製造方法として、グリーンシートの積層体に電極を形成して酸素センサを製造する方法を説明する。図１２は、センサ本体部の側面（上面）の一方端と、その側面に対向する側面（下面）の他方端に電極を設けた、図２に示す酸素センサの製造工程を示すフローチャートである。
【００６５】
なお、図１２において、下記の積層工程および電極印刷工程以外は、図９に示す第１の製造方法に係る工程と同一であるため、ここではそれらの説明を省略する。
【００６６】
図１２のステップＳ５では、図１３に示すように複数枚のグリーンシート９３を積層した積層物を、例えば一軸プレス機で加圧して、所定厚の積層体９５を作製する。そして、ステップＳ６において、図１４に示すように、上記の積層体９５の最上面の一方端部に電極材（例えば銀ペースト）を印刷して電極部１０２ａを形成し、同様に積層体９５の最下面の他方端部に電極部１０２ｂを形成した積層体１００を作製する。
【００６７】
ステップＳ７のダイシング工程では、積層体１００を製品のサイズに合わせて切断して、上面の一方端部と下面の他方端部に一対の電極が設けられたセンサ素子（線状体）を作製する。
【００６８】
なお、第１の製造方法としてセンサ本体部の同一側面上の両端部に一対の電極を設ける例として電極部９２ａ，９２ｂを同一シートに形成し、最上部に電極シート９０を戴置する方法を説明したが、電極部９２ａ，９２ｂを別々のシートに形成し、各々のシートを最上部と最下部に戴置することで、図１４の電極配置の積層体を製造することができる。
【００６９】
また、第２の製造方法としてセンサ本体部の側面（上面）の一方端と、その側面に対向する側面（下面）の他方端に電極を設けた例を取り上げたが、図１のように同一面に電極を形成した酸素センサを製造する場合にも、第２の製造方法（積層体に電極を形成する方法）を採用することが可能である。
【００７０】
本実施の形態例に係る酸素センサはヒーターを必要としない自己発熱型のセンサであり、電源に接続して電流が流れることで、酸素センサ素子の中央部が約９００℃の高温で発熱し、その発熱箇所（ホットスポット）を酸素濃度の検出部としている。そのため、例えば、両端に銅（Ｃｕ）等からなる金属製の導電キャップ（口金）が嵌着された、耐熱ガラスからなる円筒形のガラス管の内部に酸素センサを収容した構造を有している。
【００７１】
導電キャップの端面には通気孔が設けられており、ガラス管内の酸素センサが、通気孔から流入した、酸素濃度の測定対象とする気体に晒される構造になっている。
【００７２】
酸素センサの外形寸法（サイズ）は、例えばガラス管の直径が５ｍｍ、長さが２０ｍｍ、通気孔の径が２．５ｍｍである。また、酸素センサは、例えば長さが５ｍｍである。このような寸法とすることで、例えばガラス管の通気孔を介して酸素センサの交換が可能となる。
【００７３】
一方、上述した酸素センサを面実装可能な面実装タイプにする場合には、図１等に示す酸素センサにおいて電極ワイヤーを設けず、センサ本体部の面上に形成した一対の電極をはんだ付け部位とする。その場合、酸素センサに発熱箇所（ホットスポット）があるため、上述したガラス管等のケース内へ封入後、電極ワイヤーではなく、センサ本体部に形成された電極をガラス管の導電キャップ等に直接、はんだ付けできる。よって、酸素センサの製造効率が良くなり、酸素センサの構造そのものを簡素化できる。
【００７４】
上記のように本実施の形態例に係る酸素センサは、セラミック焼結体からなり、電圧を印加したときの電流値をもとに酸素濃度を検出する酸素センサであり、センサ本体部に形成した電極の辺縁部と、センサ本体部の面どうしが接する稜線との間に隙間を形成した。その結果、この隙間が、センサ本体の熱膨張・収縮にともなう電極材の膨張・収縮の逃げ部となるので、エッジ部分での熱応力の集中を排除して、酸素センサにおける熱応力を緩和することができる。
【００７５】
換言すれば、酸素センサの本体部のエッジ部を避けて、本体部の端部の１面に電極を形成し、その電極と隣り合わせで接する他の電極を設けずに島状に電極を形成する構成としたことで、電極の四方が開放されて、電極の周囲に向けての膨張・収縮が妨げられることがない。これにより、熱応力を緩和してヒートサイクルに強く、かつ、長期間安定して使用できる酸素センサを提供できる。
【００７６】
また、従来は、電極ワイヤーの先端とセンサ本体とが小さい面積で接地され、電極ワイヤーの先端でセンサ本体を支えていたため、接地部への負担が大きかった。そこで、本実施の形態例に係る酸素センサでは、印刷法で電極を形成することで、従来のディップ方式と比べて電極の生産性と品質の向上のみならず、電極の軸方向の長さを延ばして広い電極面積を確保できる。
【００７７】
よって、センサ本体部に対して電極ワイヤーの接地面積を広く取れ、接地部のストレスによる負担を軽減して、電極のクラック発生を防止できる。その結果、安定した動作の下で酸素濃度を測定可能な酸素センサを提供できる。
【００７８】
さらに、ディップ方式で素子端部の５面に電極を形成する構成とした場合、素子角部での電極の膜厚が薄くなり、特に３つの面が交わる稜線部分の熱負荷が大きくなることから、上記実施の形態例の酸素センサのように印刷法によって１面に電極を形成することによって、均一かつ安定した電極膜厚が得られる。
【符号の説明】
【００７９】
１，２〜４，５ａ，５ｂ，６〜８  酸素センサ
１０，２０，３０，４０，５０，６０，７０，８０，９０  センサ本体部
１０ａ〜１０ｄ，５０ｃ，５０ｄ，７０ａ，７０ｂ，８０ａ，８０ｂ  稜線（エッジ部）
１２ａ，１２ｂ，２２ａ，２２ｂ，３２ａ，３２ｂ，４２ａ，４２ｂ，５２ａ，５２ｂ，６２ａ，６２ｂ，７２ａ，７２ｂ，８２ａ，８２ｂ  電極
１３ａ，１３ｂ，２３ａ，２３ｂ，３３ａ，３３ｂ，４３ａ，４３ｂ，５３ａ〜５３ｄ，７３ａ，７３ｂ，８３ａ，８３ｂ  電極ワイヤー（リード線）
１５ａ〜１５ｄ，５５，６５，７５，８５  側面
１５ｅ，１５ｆ，４５ｅ，４５ｆ，７５ａ，７５ｂ，８５ａ，８５ｂ  端面
５７  中断部
９０  電極シート
９３  グリーンシート
９５，１００  積層体
【図１】
2019168366.tif 000004
【図２】
2019168366.tif 000005
【図３】
2019168366.tif 000006
【図４】
2019168366.tif 000007
【図５】
2019168366.tif 000008
【図６】
2019168366.tif 000009
【図７】
2019168366.tif 000010
【図８】
2019168366.tif 000011
【図９】
2019168366.tif 000012
【図１０】
2019168366.tif 000013
【図１１】
2019168366.tif 000014
【図１２】
2019168366.tif 000015
【図１３】
2019168366.tif 000016
【図１４】
2019168366.tif 000017
【図１５】
2019168366.tif 000018